(57)【要約】本発明は、水銀を含む充填材が内部に収容される放電空間を取り囲む内面を有する外囲器と、該放電空間内に紫外線を生成する少なくとも１つの電極と、該紫外線を緑色波長領域の光に変換するよう内面上に形成された蛍光体層を有し、蛍光体層は、黄−緑色蛍光体及び青−緑色蛍光体の水分散性混合物から構成される低圧水銀放電ランプに係る。この混合物は、ＣＢＴ及びＢＡＭ−緑色蛍光体から構成されることが好適である。
2007519198.tif 000002
【特許請求の範囲】
【請求項１】
水銀を含む充填材が内部に収容される放電空間を取り囲む内面を有する外囲器と、
該放電空間内に紫外線を生成する少なくとも１つの電極と、
該紫外線を緑色波長領域の光に変換するよう前記内面上に形成された蛍光体層と、
を有し、
前記蛍光体層は、黄−緑色蛍光体及び青−緑色蛍光体の水分散性混合物から構成される、低圧水銀放電ランプ。
【請求項２】
前記蛍光体層は、１００時間の動作寿命において少なくとも３６００ルーメンの光出力を供給する請求項１記載の低圧水銀放電ランプ。
【請求項３】
前記黄−緑色蛍光体は、Ｃｅ，Ｔｂ活性化蛍光体、好適にはＣｅ，Ｔｂにより活性化されたガドリニウム・マグネシウム・ボレートであり、
前記青−緑色蛍光体は、Ｅｕ，Ｍｎ活性化蛍光体、好適にはＥｕ，Ｍｎにより活性化されたバリウム・マグネシウム・アルミネートである請求項１記載の低圧水銀放電ランプ。
【請求項４】
前記黄−緑色蛍光体対前記青−緑色蛍光体の重量比は、９０：１０乃至１０：９０であり、好適には７５：２５乃至５０：５０である請求項１記載の低圧水銀放電ランプ。
【請求項５】
緑色発光を有する低圧水銀放電ランプの準備のための方法において、前記ランプの放電空間を閉じ込める外囲器の内面上に緑色発光蛍光体層を塗布する段階を有する方法であって、
黄−緑色蛍光体及び青−緑色蛍光体の混合物の水性懸濁液を前記内面上に堆積する段階と、
前記内面上に緑色の蛍光体層のコーティングを得るよう乾燥する段階と、
を有する方法。
【請求項６】
前記蛍光体混合物は、Ｃｅ，Ｔｂにより活性化されたガドリニウム・マグネシウム・ボレートと、Ｅｕ，Ｍｎにより活性化されたバリウム・マグネシウム・アルミネートとから、好適には、Ｅｕ及びＭｎにより活性化されたバリウム・マグネシウム・アルミネートの１３−５０重量％に対しＣｅ又はＴｂにより活性化されたガドリニウム・マグネシウム・ボレートの８７−５０重量％の割合で、構成される請求項５記載の方法。
【発明の詳細な説明】
【技術分野】
【０００１】
本発明は、水銀を含む充填材がその中に収容される放電空間を取り囲む内面を有する外囲器と、放電空間内に紫外線を生成する少なくとも１つの電極と、紫外線を緑色波長領域の光に変換するよう内面上に形成された蛍光体層とを有する低圧水銀放電ランプに係る。
【背景技術】
【０００２】
このようなランプは、カラー１７のＴＬＤランプとして出願人から市販される。この公知のランプにある蛍光体層は、ケイ酸亜鉛鉱としても知られる、マンガンで活性化された緑色の蛍光体であるケイ酸亜鉛からなる。
【０００３】
ケイ酸亜鉛鉱の不利点は、酢酸ブチル懸濁液として塗布されなければならず、これは、水をベースとした懸濁液には適さない。
【０００４】
しかし、それにも関わらず、水性蛍光体懸濁液でランプをコーティングし、それにより処理がより環境にやさしく行われ且つ費用価格も低減可能であるようにすることは望ましい。
【特許文献１】日本国特開第２００２−０３８１４７号
【特許文献２】国際公開第９８／０８９１６号
【発明の開示】
【発明が解決しようとする課題】
【０００５】
ケイ酸亜鉛鉱の欠点を排除する蛍光体層の組成を提供することを目的とする。
【課題を解決するための手段】
【０００６】
本発明の低圧水銀放電ランプは、より具体的には、蛍光体層が、黄−緑色蛍光体及び青−緑色蛍光体の水分散性混合物から構成されることを特徴とする。
【０００７】
このような蛍光体混合物の更なる利点は、動作時に与えられるランプの色が、顧客に所望されるように、即ち、混合物における関連の蛍光体の割合を単純に変更することによって基本の緑色に黄色又は青色の印象を与えることにより調整することができるという点である。
【０００８】
本発明の蛍光体層は、１００時間の動作寿命において少なくとも３６００ルーメンの光出力を供給可能であることが意外にも分かった。これは、１００時間の動作寿命において１６００ルーメンの光出力しか有さないケイ酸亜鉛鉱を包含するランプと比べて大きな改善である。
【０００９】
本発明のランプに使用される蛍光体の好適な混合物は、請求項３及び４に記載する。
【００１０】
第１の緑色蛍光体と第２の緑色蛍光体の混合物から構成される緑色蛍光材料は、特許文献１から公知である。この文献によると、第１の緑色蛍光体は、いずれにせよマンガンで活性化されたアルミン酸塩を有し、第２の緑色蛍光体は、マンガンで活性化されたケイ酸亜鉛蛍光体を有する。従って、両方の蛍光体は、緑色の蛍光体であり、本発明で使用するように黄−緑色蛍光体及び青−緑色蛍光体の組合せではない。
【００１１】
更に、ランプ用の蛍光材料の構成要素としてセリウム及びテルビウムにより活性化されたＧｄＭｇボレートと、二価ユウロピエムにより活性化されたＢａＭｇアルミネートである蛍光体の使用は、特許文献２から公知である。
【００１２】
上述した公知の蛍光体であるＢａＭｇアルミネート：Ｅｕ２＋は、本発明に使用する青−緑色蛍光体とは、マンガンにより活性化されない点で異なり、従って、ＢａＭｇアルミネート：Ｅｕ２＋は、青色の蛍光体のみである。従って、本発明に開示する黄−緑色蛍光体と青−緑色蛍光体の組合せは、特許文献２からも公知ではない。
【００１３】
低圧水銀放電ランプにおいて２つの蛍光体が存在することの更なる利点は、放電空間における構成物質としての酸化アンチモン（ＩＩＩ）が、意外にも省略することが可能である点である。酸化アンチモン（ＩＩＩ）は通常ランプの十分なメインテナンス値を与えるために添加される。以下に説明するように、５０００時間（ｈ）の動作において９０％までの、更には、９８％までのメインテナンス値が、酸化アンチモン（ＩＩＩ）のない低圧水銀放電ランプに蛍光体の混合物を使用することにより得ることが可能である。
【発明を実施するための最良の形態】
【００１４】
本発明の更なる特徴及び利点は、添付図面を参照しながら記載する以下の詳細な説明を考慮に入れてより簡単に明らかとなろう。添付図面は、本発明の好適な実施例を特定且つ図示する。
【００１５】
図１は、真空気密に放電空間２を取り囲み、その中に水銀とアルゴンを含む充填材が収容される放電容器１が設けられた低圧水銀放電ランプを示す。放電容器１は、ここでは、両端に電極３ａ、３ｂが配置された石灰ガラス管である。電極は、放電空間２内で放電を維持する手段として機能する。放電容器１には、内面４に発光層５が設けられる。本発明のランプの発光層５は、蛍光体ＧｄＭｇＢ５Ｏ１０：Ｃｅ，Ｔｂ（以下に「ＣＢＴ」とも称する）、ＢａＭｇＡｌ１０Ｏ１７：Ｅｕ，Ｍｎ（以下に「ＢＡＭ−緑」とも称する）のみを包含する。
【００１６】
蛍光体混合物は、水性懸濁液によりランプの内側上に塗布された。
【００１７】
それぞれ、８７／１３％、７５／２５％、及び５０／５０％のＣＢＴ／ＢＡＭ−緑の配合を有する懸濁液が塗布された。従って、生成された低圧水銀放電ランプに様々なテストが行われた。それらの結果は以下の表に与える。
【００１８】
更に、唯一の蛍光体としてケイ酸亜鉛鉱を有し、酢酸ブチルにおける懸濁として塗布される低圧水銀放電ランプも生成され、基準生産品として同じテストが行われた。
【００１９】
材料のテスト範囲を完全にするために、ＣＢＴのみ及びＢＡＭ−緑のみから構成される蛍光体層を有するランプも生成され且つテストが行われた。
【００２０】
これらのランプのテスト結果を以下の表に与える。
【００２１】
【表１】
2007519198.tif 000003
表に与える結果から、本発明による蛍光体混合物を包含するランプは、９０％乃至９８％で変化する平均メインテナンスを有し、一方、緑色蛍光体としてケイ酸亜鉛鉱を有するランプの平均メインテナンスは、３４％乃至６４％で変化し、従って、４７％の平均のメインテナンスを有した。
【００２２】
本発明のランプについて５０００時間（ｈ）におけるメインテナンスの高い値により、ランプの蛍光体コーティングに酸化アンチモン（ＩＩＩ）を添加する必要がもはやなくなる。更に、１００時間（ｈ）における光出力は、既知の緑色蛍光体であるケイ酸亜鉛鉱と比較して、本発明による蛍光体の混合物について相当により高い。
【００２３】
更に、動作時のランプの視覚的印象を、蛍光体混合物の配合を単純に変えることによって、顧客の要求に応じるよう適応させることができる。本発明の蛍光体混合物は、ランプの壁に水性懸濁液として堆積させることが可能なので、方法制御が向上され、物流管理が単純化され、従って、費用価格の減少をもたらす。
【００２４】
本発明を特定の詳細で説明したが、多数の変更が、本発明の意図する精神及び範囲において可能であることを理解すべきである。本発明の範囲は、上述の説明によってではなく添付の請求項により示される。
【図面の簡単な説明】
【００２５】
【図１】本発明の低圧水銀放電ランプを示す図である。
【図１】
2007519198.tif 000004
【国際調査報告】
2007519198.tif 000005
2007519198.tif 000006
2007519198.tif 000007